(57)【要約】【課題】良好な流動性を有し、高密度に充填可能であり、かつ圧粉成形すると高密度な成形体となる圧粉成形用粉末、および圧粉成形用粉末の製造方法を提供する。【解決手段】圧粉成形用粉末は、鉄基粒子１０と、潤滑剤２０とを備えている。鉄基粒子１０は、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下である。潤滑剤２０は、鉄基粒子１０の表面に付着している。潤滑剤２０において、鉄基粒子１０の凸閉包の外部に存在する潤滑剤２０の割合の平均値が２０％以下である。【選択図】図１
2008106305.tif 000002
【特許請求の範囲】
【請求項１】
鉄基粒子と、
前記鉄基粒子の表面に付着する潤滑剤とを備え、
前記鉄基粒子は、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下であり、
前記潤滑剤において、前記鉄基粒子の凸閉包の外部に存在する前記潤滑剤の割合の平均値が２０％以下である、圧粉成形用粉末。
【請求項２】
前記潤滑剤は、前記鉄基粒子に対して０．０５重量％以上０．４重量％以下含まれる、請求項１に記載の圧粉成形用粉末。
【請求項３】
前記潤滑剤は、融点より５℃高い温度での粘度が３０［ｍＰａ・ｓ］以下である、請求項１または２に記載の圧粉成形用粉末。
【請求項４】
前記潤滑剤は、エステル結合およびアミド結合の少なくとも一方を有し、
酸価が１［ｍｇＫＯＨ／ｇ］以下で、かつ水酸基価とアミン価との和が４［ｍｇＫＯＨ／ｇ］以下である、請求項１〜３のいずれかに記載の圧粉成形用粉末。
【請求項５】
前記鉄基粒子の表面に、酸素原子を含む無機化合物からなる被膜をさらに備える、請求項１〜４のいずれかに記載の圧粉成形用粉末。
【請求項６】
表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下である鉄基粒子を準備する鉄基粒子準備工程と、
潤滑剤を準備する潤滑剤準備工程と、
前記潤滑剤の融点以上の温度で加熱して前記鉄基粒子と前記潤滑剤とを付着させる付着工程とを備える、圧粉成形用粉末の製造方法。
【請求項７】
前記潤滑剤準備工程では、前記鉄基粒子に対して０．０５重量％以上０．４重量％以下の前記潤滑剤を準備する、請求項６に記載の圧粉成形用粉末の製造方法。
【請求項８】
前記潤滑剤準備工程では、平均粒径が１ｍｍ以下の前記潤滑剤を準備する、請求項６または７に記載の圧粉成形用粉末の製造方法。
【請求項９】
前記付着工程の後に、前記鉄基粒子の凸閉包の外部に存在する前記潤滑剤の割合の平均値を測定して、測定された割合の平均値が２０％以内であるか否かを判断する分級工程と、
前記分級工程において前記割合の平均値が２０％を超えていると判断される場合に、前記凸閉包の外部に存在する前記潤滑剤により凝集した粒子を粉砕する解粒工程とをさらに備える、請求項６〜８のいずれかに記載の圧粉成形用粉末の製造方法。
【請求項１０】
前記鉄基粒子の表面に、酸素原子を含む無機化合物からなる被膜を形成する工程をさらに備える、請求項６〜９のいずれかに記載の圧粉成形用粉末の製造方法。
【発明の詳細な説明】
【技術分野】
【０００１】
本発明は、圧粉成形用粉末、および圧粉成形用粉末の製造方法に関する。
【背景技術】
【０００２】
従来、金型内で鉄基粉末を圧粉して所定形状の成形体を得る際には、金型壁面と鉄基粉末粒子との界面、または鉄基粉末粒子間に摩擦が生じるので、金型に潤滑剤を塗布している。しかし、金型が複雑な形状である場合には、金型壁面において潤滑剤が塗布されない箇所が生じ、金型壁面と成形体との焼き付きが発生するという問題がある。
【０００３】
また、鉄基粉末に潤滑剤粉末を混合して金型に充填することもできる。この場合には、鉄基粉末中に潤滑剤を均一に分散させることが難しく、金型に鉄基粉末を充填するときに鉄基粉末の流動性が悪くなるという問題がある。
【０００４】
鉄基粉末中に潤滑剤を均一に分散させるために、たとえば鉄基粉末と潤滑剤とを潤滑剤の融点以上の温度で混合して鉄基粉末粒子に潤滑剤を付着させて、金型内で圧粉することもできる。しかし、この場合には、鉄基粉末粒子同士が潤滑剤を介して結合（凝集）して２次粒子化しやすく、鉄基粉末の流動性は改善されるものの、充填密度が悪いという問題がある。
【０００５】
また、特開２００１−１９２７０６号公報（特許文献１）に流動性が良好で金型内に粉末を供給充填する際の作業性が良好となることを目的とした粉末冶金用の流動性改善粉末の製造方法が開示されている。特許文献１では、金属粉末と潤滑剤とを５０℃以上でかつ潤滑剤の融点より５℃低い温度以下の温度で混合した粉末を用いる方法が開示されている。
【特許文献１】特開２００１−１９２７０６号公報
【発明の開示】
【発明が解決しようとする課題】
【０００６】
しかしながら、上記特許文献１では、潤滑剤が加熱により軟化して粘着性が出る場合があり、この場合には上述した従来の方法と同様に、金属粒子の２次粒子化を招くという問題がある。また、粘着性が出なければ、潤滑剤なしで単純混合した場合と同様に金型と成形体との焼き付きが生じるという問題がある。
【０００７】
それゆえ本発明は、上記のような問題を解決するためになされたものであり、本発明の目的は、良好な流動性を有し、高密度に充填可能であり、かつ圧粉成形すると高密度な成形体となる圧粉成形用粉末、および圧粉成形用粉末の製造方法を提供することである。
【課題を解決するための手段】
【０００８】
本発明にしたがった圧粉成形用粉末は、鉄基粒子と、鉄基粒子の表面に付着する潤滑剤とを備えている。鉄基粉末は、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下である。潤滑剤において、鉄基粒子の凸閉包の外部に存在する潤滑剤の割合の平均値が２０％以下である。
【０００９】
本発明にしたがった圧粉成形用粉末によれば、Ｆの平均値を２以上とすることによって、鉄基粒子の表面に凹凸を設けることができる。Ｆを２０以下とすることによって、高密度に充填が可能となる。また、凸閉包の外部に存在する潤滑剤の割合の平均値を２０％以下としているので、鉄基粒子の凹部に潤滑剤が付着されるとともに、凸閉包の外部に潤滑剤があまり存在しない。そのため、粒子同士が凝集することを防止できるので、流動性を妨げない。よって、良好な流動性を有し、高密度に充填可能であり、かつ圧粉成形すると高密度な成形体となる圧粉成形用粉末とできる。
【００１０】
なお、上記「凸閉包」とは、任意の鉄基粒子において、その外周を囲む最小の凸図形を意味する。また、上記Ｆの平均値および上記割合の平均値は、任意に選択した５００以上の圧粉成形用粉末の粒子についての平均の値である。
【００１１】
上記鉄基粒子において好ましくは、潤滑剤は、鉄基粒子に対して０．０５重量％以上０．４重量％以下含まれている。
【００１２】
０．０５重量％以上とすることによって、潤滑剤の潤滑性能効果をより発現できる。０．４重量％以下とすることによって、圧粉した後に残存する潤滑剤の量が多くならず、圧粉成形体の高密度化を実現できる。
【００１３】
上記圧粉成形用粉末において好ましくは、潤滑剤は、融点より５℃高い温度での粘度が３０［ｍＰａ・ｓ］以下である。３０［ｍＰａ・ｓ］以下とすることによって、潤滑剤が低粘度となるので、鉄基粒子の凹部の細部に潤滑剤がより付着される。
【００１４】
上記圧粉成形用粉末において好ましくは、潤滑剤は、エステル結合およびアミド結合の少なくとも一方を有し、酸価が１［ｍｇＫＯＨ／ｇ］以下で、かつ水酸基価とアミン価との和が４［ｍｇＫＯＨ／ｇ］以下である。
【００１５】
これにより、潤滑剤の溶融温度域が狭いシャープメルト性を有しているので、鉄基粒子の凹部の細部に潤滑剤がより付着される。
【００１６】
なお、上記「酸価」とは、試料１ｇの酸を中和するのに要する水酸化カリウム（ＫＯＨ）のｍｇ数であり、測定はＪＩＳ  Ｋ００７０による。上記「水酸基価」とは、試料１ｇをアセチル化するとき、水酸基と結合した酢酸を中和するのに要する水酸化カリウム（ＫＯＨ）のｍｇ数であり、測定はＪＩＳ  Ｋ００７０による。上記「アミン価」とは、試料１ｇを中和するのに要する塩酸と当量の水酸化カリウム（ＫＯＨ）のｍｇ数であり、測定はＡＳＴＭ  Ｄ  ２０７４による。
【００１７】
上記圧粉成形用粉末において好ましくは、鉄基粒子の表面に、酸素原子を含む無機化合物からなる被膜をさらに備えている。
【００１８】
これにより、潤滑剤との親和性が高まり、鉄基粒子の凹部の細部に潤滑剤がより付着される。
【００１９】
本発明の圧粉成形用粉末の製造方法は、鉄基粒子準備工程と、潤滑剤準備工程と、付着工程とを備えている。鉄基粒子準備工程は、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下である鉄基粒子を準備する。潤滑剤準備工程は、潤滑剤を準備する。付着工程は、潤滑剤の融点以上の温度で加熱して鉄基粒子と潤滑剤とを付着させる。
【００２０】
本発明の圧粉成形用粉末の製造方法によれば、鉄基粒子準備工程で準備する鉄基粒子のＦの平均値を２以上２０以下としているので、表面に適度な凹みがあり、かつ高密度に充填可能な鉄基粒子を準備している。また、混合工程後に付着工程を実施することにより、鉄基粒子の凸閉包の外部に存在する潤滑剤の割合の平均値が低くなるように、潤滑剤を鉄基粒子に付着させることができる。そのため、鉄基粒子の凹部に潤滑剤が付着されるとともに、鉄基粒子の凸閉包の外部に潤滑剤があまり存在しないので、鉄基粒子中の潤滑剤の分散性が良好で、かつ潤滑剤が結合して粒子が凝集してしまう２次粒子化を抑制できる。よって、良好な流動性を有し、高密度に充填可能であり、かつ圧粉成形すると高密度な成形体となる圧粉成形用粉末を製造できる。
【００２１】
上記圧粉成形用粉末の製造方法において好ましくは、潤滑剤準備工程では、鉄基粒子に対して０．０５重量％以上０．４重量％以下の潤滑剤を準備する。
【００２２】
０．０５重量％以上とすることによって、潤滑剤の潤滑性能効果をより発現できる圧粉成形用粉末を製造できる。０．４重量％以下とすることによって、圧粉した後に残存する潤滑剤の量が多くならず、圧粉成形体の高密度化を実現できる圧粉成形用粉末を製造できる。
【００２３】
上記圧粉成形用粉末の製造方法において好ましくは、潤滑剤準備工程では、平均粒径が１ｍｍ以下の潤滑剤を準備する。これにより、混合工程において、潤滑剤の分散性がより良好になる。
【００２４】
上記圧粉成形用粉末の製造方法において好ましくは、分級工程と、解粒工程とをさらに備えている。分級工程は、付着工程の後に、鉄基粒子の凸閉包の外部に存在する潤滑剤の割合の平均値を測定して、測定された割合の平均値が２０％以内であるか否かを判断する。解粒工程は、分級工程において割合の平均値が２０％を超えていると判断される場合に、凸閉包の外部に存在する潤滑剤により凝集した粒子を粉砕する。
【００２５】
分級工程で鉄基粒子の凸閉包の外部に存在する潤滑剤の割合の平均値が２０％以下と判断されるまで解粒工程を実施することにより、割合の平均値が２０％以下となる圧粉成形用粉末を製造することができる。
【００２６】
上記圧粉成形用粉末の製造方法において好ましくは、鉄基粒子の表面に、酸素原子を含む無機化合物からなる被膜を形成する工程をさらに備えている。
【００２７】
これにより、鉄基粒子の表面に被膜を備える圧粉成形用粉末を製造できる。そのため、潤滑剤との親和性が高まり、鉄基粒子の凹部の細部に潤滑剤がより付着される圧粉成形用粉末を製造できる。
【発明の効果】
【００２８】
本発明の圧粉成形用粉末によれば、表面に凹凸が形成された鉄基粒子と、鉄基粒子の凹部に付着されるとともに凸閉包の外部にあまり存在しない潤滑剤とを備えている。よって、良好な流動性を有し、高密度に充填可能であり、かつ圧粉成形すると高密度な成形体となる圧粉成形用粉末ができる。
【００２９】
また、本発明の圧粉成形用粉末の製造方法によれば、鉄基粒子準備工程で表面に適度な凹みのある鉄基粒子を準備している。また、付着工程で、鉄基粒子の凸閉包の外部に存在する潤滑剤の割合の平均値が低くなるように潤滑剤を鉄基粒子に付着させている。よって、良好な流動性を有し、高密度に充填可能であり、かつ圧粉成形すると高密度な成形体となる圧粉成形用粉末を製造できる。
【発明を実施するための最良の形態】
【００３０】
以下、図面に基づいて本発明の実施の形態を説明する。なお、以下の図面において同一または相当する部分には、同一の参照符号を付し、その説明は繰り返さない。
【００３１】
図１は、本発明の実施の形態における圧粉成形用粉末を模式的に示す図である。図２（Ａ）は、本発明の実施の形態における圧粉成形用粉末を構成する１の粒子（圧粉成形用粒子１）を模式的に示す拡大図である。図１および図２（Ａ）に示すように、本実施の形態における圧粉成形用粉末は、鉄基粒子１０と、潤滑剤２０とを備えている。鉄基粒子１０は、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下である。潤滑剤２０は、鉄基粒子１０の表面に付着している。潤滑剤２０において、鉄基粒子１０の凸閉包３０の外部に存在する潤滑剤２０の割合の平均値が２０％以下である。
【００３２】
詳細には、図２に示すように、鉄基粒子１０は表面に凹凸を有している。本発明では、この凹凸形状についてＦを指標として表わす。表面積Ｓ［ｍ2］は、図２（Ａ）に示すように、任意に選択した１の鉄基粒子１０を投影することによって得られる鉄基粒子１０の投影像の面積（図２における鉄基粒子１０の面積Ｓ）を指す。表面積Ｓ［ｍ2］は、市販の画像処理装置を用いて測定できる。体積Ｖ［ｍ3］は、表面積Ｓ［ｍ2］と等しい面積を有する円の直径である円相当径（投影面積円相当径）Ｄ［ｍ］を求めて、Ｖ＝（１／６）π×Ｄ3の式から求められる。ＢＥＴ比表面積Ｂ［ｍ2／ｇ］は、鉄基粒子１０の表面に占有面積の分かっている分子を吸着させて、その吸着量から求められる。真密度ρ［ｇ／ｍ3］は、鉄基粒子１０の実容積を測定し、その値で鉄基粒子１０の質量を割ることにより求められる。そして、任意の鉄基粒子１０におけるＦの値は、Ｆ＝（Ｂ×Ｖ×ρ）／Ｓの式から求められる。そして、圧粉成形用粉末を構成する圧粉成形用粒子１（サンプル）を５００個以上採って求めたＦの平均値を、２以上２０以下としている。Ｆの平均値は、４以上１６以下とすることが好ましい。Ｆの平均値が２より小さいと、鉄基粒子１０の表面に潤滑剤２０を付着する凹みを確保できない。４以上とすることによって、鉄基粒子１０の表面に潤滑剤２０を付着させる凹みを十分に確保できる。一方、Ｆの平均値が２０を超えると、鉄基粒子１０の表面の凹凸が大きすぎるので、高密度に充填ができず、圧粉成形して得られる成形体を高密度化とすることができない。１６以下とすることによって、より高密度に充填できるとともにより高密度の成形体とできる。
【００３３】
また、鉄基粒子１０は、たとえば、鉄（Ｆｅ）、鉄（Ｆｅ）−シリコン（Ｓｉ）系合金、鉄（Ｆｅ）−アルミニウム（Ａｌ）系合金、鉄（Ｆｅ）−窒素（Ｎ）系合金、鉄（Ｆｅ）−ニッケル（Ｎｉ）系合金、鉄（Ｆｅ）−炭素（Ｃ）系合金、鉄（Ｆｅ）−ホウ素（Ｂ）系合金、鉄（Ｆｅ）−コバルト（Ｃｏ）系合金、鉄（Ｆｅ）−リン（Ｐ）系合金、鉄（Ｆｅ）−ニッケル（Ｎｉ）−コバルト（Ｃｏ）系合金および鉄（Ｆｅ）−アルミニウム（Ａｌ）−シリコン（Ｓｉ）系合金などから形成されている。鉄基粒子１０は、金属単体でも合金でもよい。
【００３４】
鉄基粒子１０の円相当径Ｄは、５μｍ以上２００μｍ以下であることが好ましい。鉄基粒子１０の円相当径Ｄを５μｍ以上とすることにより、鉄基粒子１０が酸化されにくい。円相当径Ｄを２００μｍ以下とすることにより、加圧成形時において混合粉末の圧縮性が低下することを抑止できる。これにより、加圧成形によって得られた成形体の密度が低下せず、取り扱いが困難になることを防ぐことができる。
【００３５】
鉄基粒子１０の凸閉包３０の外部に存在する潤滑剤２０の割合Ｇの平均値が２０％以下である。詳細には、潤滑剤２０を付着させた鉄基粒子１０について画像処理を行なって平均値Ｇを求める。画像処理は、市販の画像処理装置を用いることができる。画像処理装置において、樹脂に埋め込まれた「潤滑剤２０を付着させた鉄基粒子１０」をさらに鏡面化した断面に照射した光の反射光をＣＣＤカメラの撮像素子が受け、光強度を電気信号化する。この原画像をノイズ除去処理等すると、「潤滑剤２０を付着させた鉄基粒子１０」の断面において、鉄基粒子１０は光を反射しやすいことから白くなり、潤滑剤２０は光を吸収・散乱しやすいことから黒くなる。このように白黒２値化して、鉄基粒子１０（形状）および潤滑剤２０を区別して顕在化させる。この顕在化させた鉄基粒子１０の凸閉包３０を演算で求める。なお、凸領域とは、その領域内の任意の２点を結ぶ線分が必ずその領域内を通る領域である。凸閉包３０は、鉄基粒子１０における任意の領域に対し、その領域を含む最小の凸領域である。
【００３６】
そして、任意の潤滑剤２０が付着された鉄基粒子１０（圧粉成形用粒子１）の断面画像について、潤滑剤２０の総面積に対する凸閉包３０の外部に存在する潤滑剤２０の面積の割合を割合Ｇとする。そして、サンプルを５００個以上採って求めた割合Ｇの平均値は、２０％以下である。割合Ｇの平均値が２０％を超えると、金型に充填する際に流動性が悪化するとともに、他の鉄基粒子１０の潤滑剤と結合して凝集した２次粒子化を招いてしまう。
【００３７】
潤滑剤２０は、常温で液体でも固体であってもよいが、好ましくは経時変化の少ない固体である。潤滑剤２０は、たとえば炭化水素系潤滑剤、脂肪酸系潤滑剤、アミド系潤滑剤、エステル系潤滑剤、高級アルコール系潤滑剤、金属石鹸、および複合系潤滑剤などを用いることができる。潤滑剤２０は、炭化水素系潤滑剤としてはパラフィンワックス、マイクロワックス、ポリエチレンワックス、脂肪酸系潤滑剤としてはステアリン酸、ベヘニン酸、１，２−ヒドロキシステアリン酸、アミド系潤滑剤としてはステアリン酸アミド、オレイン酸アミド、エルカ酸アミド、メチレンビスステアリン酸アミド、エチレンビスステアリン酸アミド、エチレンビスオレフィン酸アミド、エステル系アミドとしてはステアリン酸モノグリセリド、ペンタエリスリトールテトラステアレート、硬化ヒマシ油、ステアリン酸ステアリル、高級アルコール系としてはステアリルアルコール、金属石鹸としてはステアリン酸カルシウム、ステアリン酸亜鉛、ステアリン酸マグネシウム、ステアリン酸鉛などを好ましく用いることができる。
【００３８】
潤滑剤２０は、鉄基粒子１０に対して０．０５重量％以上０．４重量％以下含まれることが好ましい。０．０５重量％以上とすることによって、潤滑剤２０の潤滑性能効果をより発現できる。０．４重量％以下とすることによって、圧粉した後に残存する潤滑剤２０の量が多くならず、圧粉成形体の高密度化を実現できる。
【００３９】
また、潤滑剤２０は、融点より５℃高い温度での粘度は０．１［ｍＰａ・ｓ］以上３０［ｍＰａ・ｓ］以下であることが好ましい。０．１［ｍＰａ・ｓ］以上とすることによって、常温で固体状であるので鉄基粒子１０の凹みに潤滑剤２０が十分に付着する。３０［ｍＰａ・ｓ］以下とすることによって、低粘度であるので鉄基粒子１０の凹部の細部まで潤滑剤２０がより付着される。
【００４０】
なお、上記融点は、ビーカーに入れた潤滑剤２０をオイルバス中で加温して融解し、Ｂ型回転粘度計で測定した値である。
【００４１】
潤滑剤２０は、エステル結合およびアミド結合の少なくとも一方を有し、酸価が１［ｍｇＫＯＨ／ｇ］以下で、かつ水酸基価とアミン価との和が４［ｍｇＫＯＨ／ｇ］以下であることが好ましい。潤滑剤２０の溶融温度域が狭いシャープメルト性を有していると、鉄基粒子１０の凹部の細部に潤滑剤２０がより付着される。
【００４２】
また、図２（Ｂ）に示すように、鉄基粒子１０の表面に、酸素原子を含む無機化合物からなる被膜４０をさらに備えていることが好ましい。なお、図２（Ｂ）は、本発明の実施の形態における被膜を備える圧粉成形用粉末の１粒子を模式的に示す拡大図である。
【００４３】
被膜４０は、潤滑剤２０との親和性を高めて、潤滑剤２０が鉄基粒子１０の凹部に付着しやすくするために形成されている。被膜４０は、鉄基粒子１０の表面を覆っており、鉄基粒子１０の凹凸を有する形状を生かすため、略均一の厚みとすることが好ましい。被膜４０の厚みは２０ｎｍ以下とすることが好ましい。
【００４４】
被膜４０は、酸素原子を含む無機化合物であれば特に限定されないが、リン酸鉄、リン酸マンガン、リン酸亜鉛、リン酸カルシウム、酸化シリコン、酸化チタン、酸化アルミニウム、または酸化ジルコニウムなどからなることが好ましい。被膜４０は、図２（Ｂ）中に示すように１層に形成されていても良いし、多層に形成されていても良い。
【００４５】
次に、本発明の実施の形態における圧粉成形用粉末の製造方法について図１〜図５を参照して説明する。図３は、本発明の実施の形態における圧粉成形用粉末の製造方法を示すフローチャートである。図４は、本発明の実施の形態における分級工程を説明する図であり、（Ａ）は分級工程における粒度と度数との関係を示す模式図であり、（Ｂ）は２次粒子化した状態を示す模式図である。図５は、本発明の実施の形態における圧粉成形用粉末の粒度と度数との関係を示す模式図である。
【００４６】
図３に示すように、まず、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下である鉄基粒子１０を準備する鉄基粒子準備工程（Ｓ１０）を実施する。鉄基粒子準備工程（Ｓ１０）では、Ｆの平均値が２以上２０以下であれば鉄基粒子１０の製造方法は特に限定されないが、たとえばガスアトマイズ法や水アトマイズ法により鉄基粒子１０を製造することができる。Ｆの平均値が２以上２０以下である表面に凹凸を有する鉄基粒子１０の製造が容易である観点から、水アトマイズ法により鉄基粒子１０を製造することが好ましい。
【００４７】
次に、潤滑剤２０を準備する潤滑剤準備工程（Ｓ２０）を実施する。潤滑剤準備工程（Ｓ２０）では、鉄基粒子１０に対して０．０５重量％以上０．４重量％以下の潤滑剤２０を準備することが好ましい。０．０５重量％以上とすることによって、鉄基粒子１０の凹部に付着する潤滑剤２０の潤滑性能効果をより発現できる。０．４重量％以下とすることによって、凸閉包３０の外部に存在する潤滑剤２０の割合を少なくできる。
【００４８】
潤滑剤準備工程（Ｓ２０）では、平均粒径が１ｍｍ以下の潤滑剤２０を準備することが好ましい。平均粒径を１ｍｍ以下とすることによって、潤滑剤２０の鉄基粒子１０中への分散性が良好になる。
【００４９】
潤滑剤準備工程（Ｓ２０）では、融点より５℃高い温度での粘度が０．１［ｍＰａ・ｓ］以上３０［ｍＰａ・ｓ］以下である潤滑剤２０を準備することが好ましい。０．１［ｍＰａ・ｓ］以上とすることによって、潤滑剤２０の鉄基粒子１０への付着の前に流動してしまうことを防止できる。３０［ｍＰａ・ｓ］以下とすることによって、低粘度であるので鉄基粒子１０の凹部の細部まで潤滑剤２０が付着しやすくなる。
【００５０】
潤滑剤準備工程（Ｓ２０）では、エステル結合およびアミド結合の少なくとも一方を有し、酸価が１［ｍｇＫＯＨ／ｇ］以下で、かつ水酸基価とアミン価との和が４［ｍｇＫＯＨ／ｇ］以下である潤滑剤２０を準備することが好ましい。溶融温度域が狭いシャープメルト性を有していると、鉄基粒子１０の凹部の細部まで潤滑剤２０が付着しやすくなる。
【００５１】
次に、潤滑剤２０の融点以上の温度で加熱して、鉄基粒子１０と潤滑剤２０とを付着させる付着工程（Ｓ３０）を実施する。付着工程（Ｓ３０）は、鉄基粒子１０と潤滑剤２０とを混合する混合工程（Ｓ３１）と、鉄基粒子１０に潤滑剤２０を含浸させる含浸工程（Ｓ３２）と、鉄基粒子１０に含浸した潤滑剤２０を固着する固着工程（Ｓ３３）とを含む。付着工程（Ｓ３０）では、まず、鉄基粒子１０と潤滑剤２０とを混合する混合工程（Ｓ３１）を実施する。混合工程（Ｓ３１）では、たとえば混合容器内を加熱できるような攪拌混合機を用いて、鉄基粒子１０と潤滑剤２０とを混合する。これにより、鉄基粒子１０の表面に潤滑剤２０が分散して付着する。
【００５２】
なお、上記のように鉄基粒子１０と潤滑剤２０との混合を開始してから混合容器の温度を上昇する場合の他、潤滑剤２０が溶融する温度まで混合容器内の温度を予め上昇しておいてから鉄基粒子１０と潤滑剤２０とを混合容器内に添加して混合を開始してもよい。
【００５３】
さらに、混合方法に特に制限はなく、たとえばメカニカルアロイング法、振動ボールミル、遊星ボールミル、メカノフュージョン、共沈法、化学気相蒸着法（ＣＶＤ法）、物理気相蒸着法（ＰＶＤ法）、めっき法、スパッタリング法、蒸着法またはゾル−ゲル法などのいずれを使用することも可能である。
【００５４】
次に、鉄基粒子１０に潤滑剤２０を含浸させる含浸工程（Ｓ３２）を実施する。含浸工程（Ｓ３２）では、混合しながら混合容器内の温度を潤滑剤２０の融点以上の温度まで上昇して、潤滑剤２０を溶融させる。これにより、溶融した状態の潤滑剤２０が鉄基粒子１０の凹部に含浸される。
【００５５】
次に、鉄基粒子１０に含浸した潤滑剤２０を固定する固着工程（Ｓ３３）を実施する。固着工程（Ｓ３３）では、含浸した潤滑剤２０を一定時間経過後、混合容器内の温度を下げて、潤滑剤２０を固化し、鉄基粒子１０に固定化させる。
【００５６】
なお、必要に応じて潤滑剤２０以外の潤滑剤をともに混合してもよい。この場合は、混合工程（Ｓ３１）で他の潤滑剤を混合してもよいし、含浸工程（Ｓ３２）で鉄基粒子１０に潤滑剤２０を含浸しさせた後に、他の潤滑剤を混合してもよい。他の潤滑剤としては、たとえばステアリン酸亜鉛またはｈ−ＢＮ等を添加することができる。
【００５７】
次に、鉄基粒子１０の凸閉包３０の外部に存在する潤滑剤２０の割合の平均値Ｇを測定して、測定された割合Ｇの平均値が２０％以内であるか否かを判断する分級工程（Ｓ４０）を実施する。詳細には、付着工程（Ｓ３０）で製造した圧粉成形用粉末について画像処理法で割合Ｇの平均値を測定する。この測定は、上述したように、たとえば画像処理により測定できる。
【００５８】
分級工程（Ｓ４０）において、平均値Ｇが２０以下であると判断された場合には分級工程（Ｓ４０）においてＹＥＳと判断される。この場合は、凸閉包３０の外部に存在する潤滑剤は少なく、粒径と度数との関係は図５に示す分布を示し、図１に示す圧粉成形用粉末となる。
【００５９】
一方、分級工程（Ｓ４０）において、平均値Ｇが２０％を超えていると判断される場合には、分級工程（Ｓ４０）においてＮＯと判断される。この場合は、画像処理を行なうと、たとえば図４（Ａ）に示すように、粒径の大きい圧粉成形用粒子１が所定の範囲内で存在する。なお、粒径の大きい圧粉成形用粒子１は、図４（Ｂ）に示すように、潤滑剤２０が凸閉包３０の外部にはみ出ているために、他の圧粉成形用粒子１と凝集して２次粒子となっている場合が発生する。
【００６０】
分級工程（Ｓ４０）においてＮＯと判断された場合には、凸閉包３０の外部に存在する潤滑剤２０により凝集した粒子を粉砕する解粒工程（Ｓ５０）が実施される。解粒工程（Ｓ５０）では、図４（Ｂ）のように、凝集して２次粒子化した粒子について粉砕などを行なって除去し、凸閉包３０の外部に存在する潤滑剤２０を減少させる。
【００６１】
次に、解粒工程（Ｓ５０）後の圧粉成形用粉末について分級工程（Ｓ４０）を実施する。分級工程（Ｓ４０）においてＮＯと判断されると、解粒工程（Ｓ５０）を実施する。平均値Ｇが２０以下となるまで、分級工程（Ｓ４０）と解粒工程（Ｓ５０）とを繰り返し実施する。
【００６２】
以上の工程（Ｓ１０〜Ｓ５０）により、図１に示す圧粉成形用粉末を製造することができる。
【００６３】
なお、図２に示すような被膜４０を備える圧粉成形用粉末を製造する場合には、鉄基粒子１０の表面に、酸素原子を含む無機化合物からなる被膜を形成する工程をさらに備えることにより製造できる。
【００６４】
具体的には、被膜を形成する工程は、たとえば鉄基粒子準備工程（Ｓ１０）後に実施する。酸素原子を含む無機化合物からなる被膜４０は、たとえば化成処理、および溶剤吹きつけや前駆体を用いたゾルゲル法により形成できる。
【００６５】
このようにして製造した圧粉成形用粉末を金型で成形して所定形状の成形体を得る場合には、金型の形状が複雑であっても、鉄基粒子１０の凹部に付着している潤滑剤２０が金型に分散性よく流出する。そのため、金型と成形体との焼き付きの生じない優れた成形体を得ることができる。また、圧粉成形用粉末を金型に充填すると、高密度に充填できる。さらに、圧粉成形用粉末は鉄基粒子１０の凹部に潤滑剤２０の８０％以上を充填しているので、圧粉して得られる成形体は高密度となる。
【００６６】
以上説明したように、本発明の実施の形態における圧粉成形用粉末によれば、鉄基粒子１０と、鉄基粒子１０の表面に付着する潤滑剤２０とを備え、鉄基粒子１０は、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下であり、潤滑剤２０において、鉄基粒子１０の凸閉包３０の外部に存在する潤滑剤２０の割合Ｇの平均値が２０％以下である。Ｆの平均値を２以上とすることによって、鉄基粒子１０の表面に凹凸を設けることができる。Ｆを２０以下とすることによって、高密度に充填が可能となる。また、凸閉包３０の外部に存在する潤滑剤２０の割合Ｇの平均値を２０％以下としているので、鉄基粒子１０の凹部に潤滑剤２０が付着されるとともに、凸閉包３０の外部に潤滑剤２０があまり存在しない。そのため、圧粉成形用粒子１同士が凝集することを防止できるので、流動性を妨げない。よって、良好な流動性を有し、高密度に充填可能であり、かつ圧粉成形すると高密度な成形体となる圧粉成形用粉末ができる。
【００６７】
また、本発明の実施の形態における圧粉成形用粉末の製造方法は、表面積Ｓ［ｍ2］、体積Ｖ［ｍ3］、ＢＥＴ比表面積Ｂ［ｍ2／ｇ］、真密度ρ［ｇ／ｍ3］とした場合に、Ｆ＝（Ｂ×Ｖ×ρ）／Ｓで表わされるＦの平均値が２以上２０以下である鉄基粒子１０を準備する鉄基粒子準備工程（Ｓ１０）と、潤滑剤２０を準備する潤滑剤準備工程（Ｓ２０）と、潤滑剤２０の融点以上の温度で加熱して鉄基粒子１０と潤滑剤２０とを付着させる付着工程（Ｓ３０）とを備えている。これにより、鉄基粒子準備工程（Ｓ１０）で表面に適度な凹凸が形成される鉄基粒子１０を準備でき、付着工程（Ｓ３０）で鉄基粒子１０の凹部に潤滑剤２０を付着させている。よって、成形時の流動性を阻害せず、かつ高密度に成形できる圧粉成形用粉末を製造できる。
【００６８】
［実施例］
本実施例では、Ｆを２以上２０以下、割合Ｇを２０％以下とすることの効果を調べた。始めに、実施例および比較例の各々の圧粉成形用粉末を下記の表１に基づいて以下の方法により製造した。
【００６９】
【表１】
2008106305.tif 000003
【００７０】
（実施例１〜１７の圧粉成形用粉末）
実施例１〜１７では、図３に示す実施の形態の製造方法を用いて圧粉成形用粉末を製造した。具体的には、鉄基粒子準備工程（Ｓ１０）では、純鉄を含有し残部が不可避的不純物からなり、表１に示す円相当径およびＢＥＴ値を有する鉄基粒子を水アトマイズ法で作製した。それぞれの鉄基粒子のＦの平均値は表１に示すような値となった。
【００７１】
次に、実施例１〜１５については、鉄基粒子の表面に被膜を形成する工程を実施した。被膜としては、リン酸鉄を２５ｎｍの厚みになるように形成した。
【００７２】
次に、潤滑剤準備工程（Ｓ２０）では、表１に示すような潤滑剤を準備した。各潤滑剤の融点、酸価、水酸基価とアミン価との和、および配合量について表１に示す。なお、表１中、酸価および水酸基価とアミン価との和の単位は、ｍｇＫＯＨ／ｇである。
【００７３】
次に、付着工程（Ｓ３０）では、それぞれ表１に示す温度で加熱して、鉄基粒子に潤滑剤を付着させた。加熱した温度での潤滑剤の粘度を表１に示す。また、付着工程（Ｓ３０）後の割合Ｇの平均値は、表１に示すような値となった。なお、表１中、粘度は加熱した温度での値を示し、単位は［ｍＰａ・ｓ］である。
【００７４】
次に、実施例１〜１７の一部について分級工程（Ｓ４０）を行ない、実施例１、９〜１１、１６、１７については、解粒工程（Ｓ５０）を実施した。解粒工程（Ｓ５０）を実施した実施例については、解粒工程（Ｓ５０）後の割合Ｇの平均値を表１に示す。以上の工程（Ｓ１０〜Ｓ５０）を実施して、実施例１〜１７の圧粉成形用粉末を製造した。
【００７５】
（比較例１〜５における圧粉成形用粉末の製造）
比較例１〜５は、基本的には実施例１〜１５と同様の構成を備えるが、比較例１はＦの平均値を１、比較例２はＦの平均値を２６、比較例３は割合Ｇの平均値を２４％、比較例４は割合Ｇの平均値を３４％、比較例５は割合Ｇの平均値を１００を超えた数値％となるように製造した点において異なる。なお、被膜を形成する工程は、比較例１〜５について実施し、解粒工程（Ｓ５０）は、比較例１および比較例４について実施した。
【００７６】
（評価方法）
得られた圧粉成形用粉末について、流動時間（ＦＲ値）および見かけ密度(ＡＤ値）を測定した。流動時間（ＦＲ値）は、ＪＩＳ  Ｚ  ２５０２に準拠して測定した。また、見かけ密度（ＡＤ値）は、ＪＩＳ  Ｚ  ２５０４に準拠して測定した。これらの結果を下記の表２に示す。なお、流動時間（ＦＲ値）は、値が小さいほど流動性が良好であることを示し、見かけ密度(ＡＤ値）は、値が大きいほど密度が高いことを示す。
【００７７】
また、得られた圧粉成形用粉末について、金型を用いて１０［ｔｏｎ／ｃｍ2］の圧力を印加して成形体をそれぞれ作製した。そして、作製した成形体の密度を測定した。この結果を下記の表２に成形体密度として示す。成形体密度は、値が大きいほど密度が高いことを示す。
【００７８】
【表２】
2008106305.tif 000004
【００７９】
表２に示すように、Ｆの平均値が２〜２０の範囲内で、かつＧの平均値が２０％以下である本発明の範囲内の実施例１〜１７については、流動性、見かけ密度、および成形体密度について優れたものとなった。
【００８０】
一方、比較例１、３〜５については、流動性、見かけ密度、および成形体密度について実施例１〜１７よりも悪かった。また比較例２については、流動性および見かけ密度は良好であったが、成形体密度は悪かった。
【００８１】
以上説明したように、実施例によれば、Ｆの平均値を２〜２０、割合Ｇの平均値を２０％以内とすることによって、流動性、見かけ密度、および成形体密度のすべてにおいて優れていることが確認できた。よって、本発明における圧粉成形用粉末および圧粉成形用粉末の製造方法によれば、良好な流動性を有し、高密度に充填可能であり、かつ圧粉成形すると高密度な成形体となることが確認できた。
【００８２】
今回開示された実施の形態および実施例はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【００８３】
【図１】本発明の実施の形態における圧粉成形用粉末を模式的に示す図である。
【図２】（Ａ）は、本発明の実施の形態における圧粉成形用粉末を構成する１の粒子（圧粉成形用粒子）を模式的に示す拡大図であり、（Ｂ）は、本発明の実施の形態における被膜を備える圧粉成形用粉末の１粒子を模式的に示す拡大図である。
【図３】本発明の実施の形態における圧粉成形用粉末の製造方法を示すフローチャートである。
【図４】本発明の実施の形態における分級工程を説明する図であり、（Ａ）は分級工程における粒度と度数との関係を示す模式図であり、（Ｂ）は２次粒子化した状態を示す模式図である。
【図５】本発明の実施の形態における圧粉成形用粉末の粒度と度数との関係を示す模式図である。
【符号の説明】
【００８４】
１  圧粉成形用粒子、１０  鉄基粒子、２０  潤滑剤、３０  凸閉包、４０  被膜。
【図１】
2008106305.tif 000005
【図２】
2008106305.tif 000006
【図３】
2008106305.tif 000007
【図４】
2008106305.tif 000008
【図５】
2008106305.tif 000009